(57)【特許請求の範囲】
【請求項１】
化合物群（１）
【化１】
0005667392.tif 000009
より選択される少なくとも１種のテトラカルボン酸二無水物類と化合物群（２）
【化２】
0005667392.tif 000010
より選択される少なくとも１種のジアミン類から得られるポリイミド前駆体の溶液を無機基板上に流延し、乾燥およびイミド化して得られるポリイミドフィルムと前記無機基板とからなる積層体であって、該乾燥およびイミド化する工程における最高温度が、３００℃を超え４００℃以下であって、該ポリイミドフィルムの厚みが１０μｍにおいてヘイズが２％未満、全光線透過率が８５％以上であり、かつ３００℃におけるポリイミドフィルムからのアウトガスが０．５％未満であることを特徴とする積層体。
【請求項２】
上記乾燥およびイミド化する工程における最高温度が、３１０℃を超え３５０℃以下であることを特徴とする請求項１に記載の積層体。
【請求項３】
前記無機基板がガラス基板であることを特徴とする請求項１または２に記載の積層体。
【請求項４】
請求項１〜３のいずれかに記載の積層体のポリイミドフィルム上に、電子素子を形成したことを特徴とするフラットパネルディスプレイ用部材。
【請求項５】
請求項１〜３のいずれかに記載の積層体のポリイミドフィルム上に、電子素子を形成し、その後、該ポリイミドフィルムを前記無機基板から剥離したことを特徴とするフレキシブルデバイス。
【発明の詳細な説明】
【技術分野】
【０００１】
本発明は、透明性、耐熱性に優れるポリイミドと無機基板の積層体、及びそれを用いたフラットパネルディスプレイ用部材、およびフレキシブルデバイスに関する。
【背景技術】
【０００２】
現在、フラットパネルディスプレイ、電子ペーパーなどの電子デバイスの分野では、主としてガラス基板が用いられているが、ガラス基板には重く壊れやすいという問題があるため、必ずしも理想的な基板と言えない。そこで、基板をガラスからポリマー材料へと置き換えたフレキシブルデバイスを実現しようとする検討が盛んに行われてきた。しかしながら、これらの技術の多くは新しい生産技術や装置を必要とするため、大量生産されるには至っていない。
【０００３】
近年、フラットパネルディスプレイの製造方法としては、軽量化や壊れにくさを具備する材料として薄いガラス基板にポリイミド層を設けた材料を用いる方法が提案されている。即ち、ガラス基板にポリイミド層を形成した積層体を作製し、ポリイミド表面上に薄膜トランジスタ（以下、ＴＦＴ）や透明電極等を形成し、ディスプレイ部材として用いることができる。また、フレキシブルデバイス用の部材を製造する方法として、前記積層体のポリイミド表面上に薄膜トランジスタや透明電極等を形成した後にガラス基板を剥離除去する方法が提案されている。（非特許文献１）。
【０００４】
これらで用いられる積層体またはポリイミドは、ディスプレイ用途としての十分な透明性や製造時の高温プロセスに耐えうる耐熱性が求められる。特に薄膜トランジスタや透明導電膜の形成では、３００℃以上の耐熱性が求められる。具体的には３００℃におけるポリイミドからのアウトガスが０．５％未満であることが求められている。
【０００５】
また、透明性としては、ヘイズが低く、全光線透過率が高い事が求められており、更には、波長が４００ｎｍの光の透過率が５０％以上であることが求められている。
【０００６】
良好な透明性や耐熱性を有する材料として３，３'，４，４'-ビフェニルテトラカルボン酸二無水物と２，２'-ビス（トリフルオロメチル）ベンジジンから得られるポリイミド材料が提案されている。（特許文献１、特許文献２）。特許文献１には、化学転換法（触媒溶液の添加する方法）により得られたフィルムは、全光線透過率も７０％以上と透明性に優れ、また低熱膨張係数を有している事が記載されているが、アウトガスについて記載がない。
【０００７】
また、特許文献２には、３，３'，４，４'-ビフェニルテトラカルボン酸二無水物と２，２'-ビス（トリフルオロメチル）ベンジジンをｍ−クレゾール中で反応させて得られたポリアミド酸を、３００℃まで徐々に加熱することでポリイミドを得たことが記載されているが、熱物性以外の詳細は記載されていない。
【０００８】
また、非特許文献１には、同じく両モノマーを用いて得られた溶液に、脱水触媒及びイミド化剤を添加してポリイミドが得られたことが記載されているが、ここには得られたゲルの熱物性が記載されているだけであって、フィルムの物性については記載されていない。
【０００９】
上述のように、３，３'，４，４'-ビフェニルテトラカルボン酸二無水物と２，２'-ビス（トリフルオロメチル）ベンジジンを用いて製造したポリイミドは従来知られていたが、ガス発生や前述の用途に使用する記載もない。さらに、上記のポリイミドは、高い温度で加熱すると結晶化によりフィルムが白濁してしまう傾向が有り、高い温度プロセスへ適用は困難であると考えられたため、本用途には使用されていなかった。
【先行技術文献】
【特許文献】
【００１０】
【特許文献１】特開２００７−０４６０５４
【特許文献２】米国特許５０７１９９７
【非特許文献】
【００１１】
【非特許文献１】日経ＦＰＤ２００８ｖｏｌ．１  トレンド・戦略編、１４４〜１５１頁、日経ＢＰ社（２００８）
【発明の概要】
【発明が解決しようとする課題】
【００１２】
本発明の目的は、フラットパネルディスプレイ用部材やフレキシブルデバイスに好適に用いることのできるポリイミドフィルムと無機基板からなる積層体を提供することを目的とする。具体的には優れた透明性と耐熱性に優れるポリイミドフィルムと無機基板との積層体を提供することを目的とし、更には、ポリイミド上に、電子素子が形成されたフラットパネルディスプレイ用部材やフレキシブルデバイスを提供することを目的とする。
【課題を解決するための手段】
【００１３】
本発明者らは、鋭意検討した結果、特定構造のポリイミド前駆体の溶液を無機基板上に流延し、特定の温度範囲で乾燥およびイミド化することにより、結晶化によるフィルムの白化（高ヘイズ）をさせず、３００℃におけるガス発生が低減されたポリイミドと無機基板との積層体を簡便に製造できることを見出し、本発明を為すに至った。すなわち、本発明は以下に関する。
１）化合物群（１）
【００１４】
【化１】
0005667392.tif 000002
【００１５】
より選択される少なくとも１種のテトラカルボン酸二無水物類と化合物群（２）
【００１６】
【化２】
0005667392.tif 000003
【００１７】
より選択される少なくとも１種のジアミン類から得られるポリイミド前駆体の溶液を無機基板上に流延し、乾燥およびイミド化して得られるポリイミドフィルムと無機基板とからなる積層体であって、該乾燥およびイミド化する工程における最高温度が、３００℃を超え４００℃以下であって、該ポリイミドフィルムの厚みが１０μｍにおいてヘイズが２％未満、全光線透過率が８５％以上であり、かつ３００℃におけるポリイミドフィルムからのアウトガスが０．５％未満であることを特徴とする積層体。
２）上記乾燥およびイミド化する工程における最高温度が、３１０℃を超え３５０℃以下であること特徴とする１）に記載の積層体。
３）前記無機基板がガラス基板であることを特徴とする１）または２）に記載の積層体
４）１）〜３）のいずれかに記載の積層体のポリイミドフィルム上に、電子素子を形成したことを特徴とするフラットパネルディスプレイ用部材。
５）１）〜３）のいずれかに記載の積層体のポリイミドフィルム上に、電子素子を形成し、その後、該ポリイミドフィルムを無機基板から剥離したことを特徴とするフレキシブルデバイス。
【発明の効果】
【００１８】
本発明の積層体は、３００℃におけるガス発生が低減され、優れた透明性と耐熱性を有し、フラットパネルディスプレイ用部材やフレキシブルディスプレイの製造に好適に用いることができる。また、本発明のポリイミドフィルム上に電子素子が形成されたフラットパネルディプレー用部材やフレキシブルデバイスは、軽量性、耐衝撃性に優れる。
【発明を実施するための形態】
【００１９】
本発明の一実施形態について説明すると以下の通りであるが、本発明はこれに限定されるものではない。
【００２０】
本発明は、特定構造のポリイミド前駆体溶液を無機基板上に流延し、乾燥およびイミド化して得られるポリイミドフィルムと無機基板とからなる積層体であって、該ポリイミドの厚みが１０μｍにおいてヘイズが２％未満、全光線透過率が８５％以上であり、かつ３００℃におけるポリイミドからのアウトガスが０．５％未満であることを特徴とする積層体である。
【００２１】
（Ａ）ポリイミド前駆体溶液
本発明に用いられるポリイミド前駆体溶液は、化合物群（１）
【００２２】
【化３】
0005667392.tif 000004
【００２３】
より選択される少なくとも１種のテトラカルボン酸二無水物類と化合物群（２）
【００２４】
【化４】
0005667392.tif 000005
【００２５】
より選択される少なくとも１種のジアミン類から得られるポリイミド前駆体溶液である。
【００２６】
上記テトラカルボン酸二無水物類およびジアミン類は、それぞれ１種または２種以上混合して用いる事ができる。
【００２７】
また、化合物群（１）のテトラカルボン酸二無水物類において、特に波長が４００ｎｍの光の透過度が５０％以上のポリイミドを得られ易い点や、耐熱性、入手性に優れる点で、化合物群（３）
【００２８】
【化５】
0005667392.tif 000006
【００２９】
より選択される少なくとも１種のテトラカルボン酸二無水物類を用いる事が好ましい。
【００３０】
また、化合物群（２）のジアミン類において、透明性や耐熱性、入手性に優れる点で、化合物群（４）
【００３１】
【化６】
0005667392.tif 000007
【００３２】
より選択される少なくとも１種のジアミン類を用いる事が好ましい。
【００３３】
ポリイミド前駆体溶液の溶媒としては、テトラカルボン酸二無水物やジアミン類が溶解し反応させることが出来れば特に限定されないが、溶解性に優れる、反応を促進する、ポリイミド前駆体溶液を無機基板状に流延しやすいなどの点で、Ｎ，Ｎ−ジメチルホルムアミド（ＤＭＦ）、Ｎ，Ｎ−ジメチルアセトアミド（ＤＭＡｃ）、Ｎ−メチル−２−ピロリドン（ＮＭＰ）、ジメチルスルホキシド（ＤＭＳＯ）、ヘキサメチルホスホリルアミド、アセトニトリル、アセトン、テトラヒドロフランなどの溶剤を単独または混合物として用いることができ、Ｎ，Ｎ−ジメチルホルムアミド（ＤＭＦ）、Ｎ，Ｎ−ジメチルアセトアミド（ＤＭＡｃ）を好ましく用いる事ができる。
【００３４】
（ポリイミド前駆体溶液の製造方法）
ポリイミド前駆体溶液は、少なくとも１種の酸二無水物を含んでなる酸二無水物成分と、少なくとも１種のジアミンを含んでなるジアミン成分とを有機溶媒中で、上記酸二無水物とジアミンとが、実質的に等モルとなるようにして、反応させれば得ることができる。あるいは、２種以上の酸二無水物成分および２種以上のジアミン成分を用いる場合、複数のジアミン成分全量のモル比と複数の酸二無水物成分全量のモル比とを、実質的に等モルとなるように調整しておけば、ポリアミド酸共重合体を任意に得ることもできる。
【００３５】
上記反応の代表的な手法としては、上記ジアミン成分を有機溶媒に溶解し、その後、上記酸二無水物成分を添加して、ポリアミド酸が溶解してなる溶液（以下、ポリアミド酸溶液と記載する）を得る方法が挙げられる。なお、ここで「溶解」とは、溶媒が溶質を完全に溶解した状態、及び、溶質が溶媒中に均一に分散又は拡散して、実質的に溶解している状態と同じ状態となる場合を含むものとする。  なお、上記ジアミン成分及び酸二無水物成分の添加順序は上記に限定されるものではなく、当業者であれば、その添加方法を適宜変更・修正・改変することができる。すなわち、例えば、上記添加方法は、酸二無水物成分を有機溶媒に溶解又は拡散させ、その後、ジアミン成分を加えて、ポリイミド前駆体溶液とする方法であってもよい。あるいは、まず、有機溶媒中に適量のジアミン成分を加え、続いて、ジアミン成分中のジアミンに対して過剰となる酸二無水物を含む酸二無水物成分を加え、該酸二無水物の過剰量に相当する量のジアミンを含むジアミン成分を添加して、ポリイミド前駆体溶液とする方法であってもよい。
【００３６】
上記酸二無水物とジアミンとの反応（ポリアミド酸の合成反応）の温度条件は、該酸二無水物とジアミンとを重合させることができれば特に限定されないが、８０℃以下であることが好ましく、より好ましくは０〜５０℃の範囲内がよい。また、反応時間は、酸二無水物とジアミンとの重合反応を完了させることができれば特に限定されないが、３０分〜５０時間の範囲内で任意に設定すればよい。
【００３７】
ポリイミド前駆体の重量平均分子量としては、加熱により得られるポリイミドの機械的強度の点で、３千〜１００万の範囲である事が好ましく、５千〜５０万がより好ましく、１万〜５０万が更に好ましい。重量平均分子量が３千未満であると得られるポリイミドの機械的強度が十分でなくもろくなる傾向がある。また重量平均分子量が１００万を超えると前駆体の溶液としての取り扱い性が困難になる傾向がある。
【００３８】
ポリイミド前駆体溶液の濃度や粘度は、無機基板に溶液をコーティングする方法コーティング厚み等に適切な固形分濃度や粘度に調整することが好ましい。
【００３９】
例えば、１０μｍのポリイミドを作製する場合には、固形分濃度が５〜３０％、粘度が２０℃〜２５℃の温度領域で、１０ｃＰ（センチポイズ）〜１０００００ｃＰ（センチポイズ）の範囲で調整することが好ましい。
【００４０】
（積層体の製造方法）
ポリイミド前駆体溶液を無機基板に流延し、乾燥およびイミド化することにより本発明の積層体を製造することができる。
【００４１】
本発明の積層体において、該ポリイミドフィルムの厚みが１０μｍでヘイズが２％未満、全光線透過率が８５％以上かつ３００℃におけるポリイミドフィルムからのアウトガスが０．５％未満とするためには、乾燥およびイミド化の加熱条件が重要である。
【００４２】
アウトガスを低減するためには、加熱温度を上げることが有効であるがポリイミドの結晶性や着色等により、ヘイズが上昇したり全光線透過率が低下してしまう傾向がある。逆に透明性の低下や着色の抑制のため比較的緩やかな温度で加熱するとアウトガスの低減が出来なくなる、イミド化が十分に進まずポリイミドの機械的強度が不足する傾向がある。
【００４３】
透明性を損なうことなくアウトガスを低減する有効な方法としては、加熱する条件として、温度と加熱時間を適切に設定する必要がある。
【００４４】
加熱する条件（乾燥およびイミド化条件）としては、鋭意検討した結果、１０μｍ〜５０μｍのフィルムを製造する場合は、流延後に１００℃〜１５０℃の温度範囲で１０分〜３０分、次いで１５０℃〜２００℃で１０分〜３０分、更に２００℃〜２５０℃で５分〜１０分、最後に最高温度で５〜１０分加熱することが好ましい。特に２００℃以下の温度で加熱する時間を２００℃を越える加熱時間に比較して長くする事が好ましいことを見出した。
【００４５】
上記の最高温度は、フィルムの厚さに関係なく、３００℃を超え４００℃以下である必要があり、３１０℃を超え３５０℃以下で加熱することが好ましい。
【００４６】
最高温度が３００℃以下であると、アウトガスが低減できない、イミド化が不十分となる傾向がある。逆に４００℃を超えるとポリイミドの結晶化などにより白化が顕著となる傾向がある。
【００４７】
また、厚みが５０μｍを超えるフィルムを製造する場合は、上記時間に厚み比を掛け合わせた時間を採用する事が好ましい。例えば１００μｍのフィルムを製造する場合は、上記時間の２倍の時間を加熱することが好ましい。
【００４８】
上記の様に製造された積層体は、透明性に優れ、ＴＦＴや透明導電膜の形成における高温プロセスでもアウトガスを発生しないため、ＴＦＴや透明導電膜を良好に形成できる。
【００４９】
また、流延直前に、イミド化を促進するための触媒溶液をポリイミド前駆体溶液に添加することもできる。触媒溶液としては、イミド化を促進する機能を有していれば特に限定されないが、例えば、（１）脂肪族または芳香族酸無水物等の１種又は２種以上の脱水剤と（２）トリエチルアミン等の脂肪族３級アミン、ジメチルアニリン等の芳香族３級アミン、ピリジン等の複素環３級アミン等の１種又は２種以上の触媒を混合した溶液を好ましく用いる事ができる。
【００５０】
本発明の積層体に用いられる無機基材としては、高温プロセスへの耐性を有していれば特に限定されないが、ハンドリング性や透明性を有する点でガラスを好ましく用いる事ができる。
【００５１】
（ポリイミドフィルムの光学特定）
本発明の積層体において、該ポリイミドフィルムの厚みが１０μｍでヘイズが２％未満、全光線透過率が８５％以上である。
【００５２】
ヘイズが２％以上であるとフィルムの白濁が強くなるため、ディスプレイに使用した場合、画質の鮮明さが低下する傾向がある。
【００５３】
全光線透過率が８５％未満であると、光が透過し難くなるため、ディスプレイに使用した場合、全体が暗くなる傾向がある。明るくするために光源の発光を強くすることになり、消費電力が増大することになる。
【００５４】
また、光の透過性においては、特に波長が４００ｎｍの透過率が５０％以上であることが好ましい。透過性が５０％未満であると、ディスプレイに使用した場合、黄色が他の色と比較し強くなり、色のバランスが悪くなる傾向がある。
【００５５】
（電子素束子形成・剥離）
本発明の積層体は、ポリイミドフィルム上に、電子素子を形成することにより、フラットパネルディスプレイ用部材に好ましく使用できる。
【００５６】
この積層体は、ポリイミドフィルムにより無機基材の耐衝撃性を向上させることが出来るため、ガラス等の無機基材を薄くしても割れ難くなる傾向がある。無機基材を薄くする事によりフラットパネルディスプレイの軽量化、薄型化が可能となる。ポリイミドフィルム以外の材料は、耐衝撃性は向上できるものの、フィルム上に電子素子を形成する際の高いプロセス温度に耐えることができない。
【００５７】
ポリイミド前駆体溶液を無機基板上に流延またはコーティングする方法としては、公知の方法を用いる事ができる。例えば、ダイコート法、バーコート法、スピンコート法、スプレーコート法等、ポリイミド前駆体溶液の性状や塗布厚、無機基材の種類等により好適な方法を選択、用いる事ができる。
【００５８】
また本発明の積層体は、ポリイミドフィルム上に、電子素子を形成し、その後、該ポリイミドフィルムを無機基板から剥離することにより、優れた特性を有するフレキシブルデバイスを得ることができる。さらに、上記工程は、既存のガラス基板を使用した生産装置をそのまま使用できるという利点があり、フラットパネルディスプレイ、電子ペーパーなどの電子デバイスの分野で有効に使用でき、大量生産にも適している。無機基板から剥離する方法には、公知の方法を用いることができる。例えば、人が引き剥がしても良いし、駆動ロール、ロボット等の機械装置を用いて引き剥がしても良い。更には、無機基板とポリイミドフィルムの間に剥離層を設ける方法も公知である。例えば、多数の溝を有するガラス基板上に酸化シリコン膜を形成し、エッチング液を浸潤させることによって剥離する方法、及びガラス基板上に非晶質シリコン層を設けレーザー光によって分離させる方法を挙げることが出来る。
【００５９】
また、ポリイミドフィルムを無機基板に積層するのではなく、ポリイミド前駆体の溶液を無機基板上に流延し、乾燥およびイミド化してポリイミドフィルムを形成することにより、既存の電子デバイス生産装置を効率よく使用できる。
【実施例】
【００６０】
以下、実施例により本発明を具体的に説明するが、本発明はこれら実施例のみに限定されるものではない。
【００６１】
〔アウトガス量の測定〕
セイコーインスツルメンツ（株）製、ＴＧ／ＤＴＡ２２０を用い下記条件にて重量減少量を測定し、１００℃における重量を１００％とした時の３００℃における重量減少率（％）をアウトガス量とした。
（測定条件）
試料量：約１０ｍｇ
測定温度範囲：室温〜４００℃
昇温速度：５℃／ｍｉｎ
雰囲気：窒素（流量５０ｍｌ／ｍｉｎ）。
【００６２】
〔全光線透過率、ヘイズの測定〕
日本電色工業（株）製  ＮＤＨ−３００Ａを用いてフィルムのヘイズ及び全光線透過率（Ｔ．Ｔ．）を測定した。
【００６３】
〔ＵＶ−ＶＩＳ吸収スペクトルの測定〕
日本分光（株）社製、Ｖ６５０ＤＳを用いて、２２０〜８００ｎｍのＵＶ−ＶＩＳ吸収スペクトルを測定し、波長が４００ｎｍの光の透過率を測定した。
【００６４】
（実施例１）
（ポリイミド前駆体溶液の調整）
５００ｍｌセパラブルフラスコに、２，２'-ビス（トリフルオロメチル）ベンジジン（以下、ＴＦＭＢ）２２．１ｇ（６９．１ｍｍｏｌ）を投入し、１７５ｇのジメチルアセトアミド（ＤＭＡｃ）に溶解させ２５℃の水浴中で撹拌した。そこへ、３，３'，４，４'-ビフェニルテトラカルボン酸二無水物（以下、ＢＰＤＡ）２２．４ｇ（７３．４ｍｍｏｌ）を加えて室温で３時間撹拌して均一溶液とした。更に、この溶液に２，２'-ビス（トリフルオロメチル）ベンジジン１．１ｇ（３．４ｍｍｏｌ）を６ｇのＤＭＡｃに溶解させた溶液を添加した。２，２'-ビス（トリフルオロメチル）ベンジジン溶液を溶液に添加してから約４時間攪拌し固形分濃度は１５．０重量％のポリイミド前駆体溶液１を得た。
【００６５】
（ポリイミドフィルムと無機基板の積層体の作製）
得られたポリイミド前駆体溶液１を無機基板のガラス（松浪硝子工業（株）製、マイクロスライドグラスＳ９１１１、０．８〜１ｍｍ厚）に流延し、１１０℃で１５分、１７０℃で１５分、２３０℃で８分、３２０℃で８分加熱し、ガラス上に厚みが１０μのポリイミドが形成された積層体を作製した。
【００６６】
得られた積層体よりポリイミドを剥離し、アウトガス量、全光線透過率（Ｔ．Ｔ）、ヘイズ、波長が４００ｎｍの光の透過率を測定し、結果を表１に示した。
【００６７】
（実施例２）
ＢＰＤＡに代えて、４，４’‐（ヘキサフルオロイソプロピリデン）ジフタル酸二無水物（以下、６ＦＤＡ）を用いた以外は、実施例１と同様の方法でポリイミド前駆体溶液２、および積層体を作製し、ポリイミドの各種特性を測定し、その結果を表１に示した。
【００６８】
（実施例３）
ＢＰＤＡに代えて、４、４’-オキシジフタル酸二無水物（以下、ＯＤＰＡ）を用いた以外は、実施例１と同様の方法でポリイミド前駆体溶液３、および積層体を作製し、ポリイミドの各種特性を測定し、その結果を表１に示した。
【００６９】
（実施例４）
ＢＰＤＡに代えて、２,２−ビス(４−ヒドロキシフェニル)プロパンジベンゾエート−３、３’、４、４’−テトラカルボン酸二無水物（以下、ＥＳＤＡ）を用いた以外は、実施例１と同様の方法でポリイミド前駆体溶液４、および積層体を作製し、ポリイミドの各種特性を測定し、その結果を表１に示した。
【００７０】
（実施例５）
ＢＰＤＡと６ＦＤＡのモル比１：１で混合して使用した以外は、実施例１と同様の方法でポリイミド前駆体溶液５、および積層体を作製し、ポリイミドの各種特性を測定し、その結果を表１に示した。
【００７１】
（実施例６）
ＯＤＰＡと６ＦＤＡのモル比１：１で混合して使用した以外は、実施例１と同様の方法でポリイミド前駆体溶液６、および積層体を作製し、ポリイミドの各種特性を測定し、その結果を表１に示した。
【００７２】
（実施例７）
ＴＦＭＢに代えて、９、９−ビス（４−アミノ−３−フルオロフェニル）フルオレン（以下、ＢＦＡＦ）を用いた以外は、実施例１と同様の方法でポリイミド前駆体溶液７、および積層体を作製し、ポリイミドの各種特性を測定し、その結果を表１に示した。
【００７３】
（比較例１）
ＢＰＤＡに代えて、ピロメリット酸二無水物（以下、ＰＭＤＡ）を用いた以外は、実施例１と同様の方法でポリイミド前駆体溶液８、および積層体を作製し、ポリイミドの各種特性を測定し、その結果を表１に示した。
【００７４】
（比較例２）
ポリイミド前駆体溶液１を無機基板のガラス（松浪硝子工業（株）製、マイクロスライドグラスＳ９１１１、０．８〜１ｍｍ厚）に流延し、１００℃で１５分、１５０℃で１５分、２００℃で３０分、３００℃で３０分加熱し、ガラス上に厚みが１０μのポリイミドが形成された積層体を作製した。
【００７５】
得られた積層体よりポリイミドを剥離し、アウトガス量、全光線透過率（Ｔ．Ｔ）、ヘイズ、波長が４００ｎｍの光の透過率を測定し、結果を表１に示した。
【００７６】
【表１】
0005667392.tif 000008